【誤訳訂正書】
【提出日】平成21年1月8日(2009.1.8)
【誤訳訂正１】
【訂正対象書類名】特許請求の範囲
【訂正対象項目名】全文
【訂正方法】変更
【訂正の内容】
【特許請求の範囲】
【請求項１】
下記式（Ｉ）：
【化１】
2005523980.tif 000001
（式中、Ｒはそれぞれ独立して、水素原子、および脂肪族不飽和を含まない１個〜２０個の炭素原子を含む一価炭化水素基から選択され、ａは、１〜１８の整数であり、ｂは、１〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）j
（式中、Ｂはホウ素を指し、Ｒはそれぞれ、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇはそれぞれ、下記式（ＩＩＩ）：
【化２】
2005523980.tif 000002
（式中、ＲおよびＸは上述の通りであり、ｋは、０〜１８の整数であり、ｍは、０〜１８の整数であり、ｋ＋ｍは、２〜２０の整数である）
で表されるシクロシロキサンである）から選択される）で表される基から選択され、但し、式（ＩＩ）において前記Ｙ基の１つは、式（Ｉ）のシクロシロキサンへＲ4基を結合させるＺ基で置換され、さらに（ａ）式（Ｉ）の少なくとも１つのＸ基は、−Ｚ−Ｒ4基であり、（ｂ）Ｚが二価の炭化水素基であり、ａ＝１、ｃ＝２、ｅ＋ｆ＋ｇ＋ｈ＋ｉ＋ｊ＝０、かつｄ＞０である場合、少なくとも１つのｄ単位（すなわち、Ｙ2-oＲoＳｉＯ2/2）は−Ｚ−Ｇ基を含有するか、またはｃ単位（すなわち、Ｙ3-nＲnＳｉＯ1/2）は−Ｚ−Ｇ基を有さないか、もしくは少なくとも２つの−Ｚ−Ｇ基を有し、（ｃ）Ｚが二価の炭化水素基であり、ａ＝１、ｃ＝２、かつｄ＋ｅ＋ｆ＋ｇ＋ｈ＋ｉ＋ｊ＝０である場合、ｃ単位（すなわち、Ｙ3-nＲnＳｉＯ1/2）は−Ｚ−Ｇ基を有さないか、または少なくとも２つの−Ｚ−Ｇ基を有し、（ｄ）ｇ＋ｈ＋ｉ＋ｊ＞０である場合、ｃ＋ｄ＋ｅ＋ｆ＞０である）から選択される官能基である）
で表される分子１個につき少なくとも１個のケイ素結合水素原子を含有するオルガノハイドロジェンシリコン化合物。
【請求項２】
下付きｂは、２〜１９の整数であり、下付きｃは、０〜５０の整数であり、下付きｄは、０〜５０００の整数であり、下付きｅは、０〜４８の整数であり、下付きｆは、０〜２４であり、下付きｇは、０〜５０の整数であり、下付きｈは、０〜５０の整数であり、下付きｉは、０〜５０の整数であり、下付きｊは、０〜５０である、請求項１に記載のオルガノハイドロジェンシリコン化合物。
【請求項３】
下付きｃは、２〜１５の整数であり、下付きｄは、０〜１０００の整数であり、下付きｅは、０〜１３の整数であり、下付きｆは、０〜６の整数であり、下付きｇは、０〜２０であり、下付きｈは、０〜２０の整数であり、下付きｉは、０〜２０の整数であり、下付きｊは、０〜１５の整数である、請求項１または２に記載のオルガノハイドロジェンシリコン化合物。
【請求項４】
Ｒ基はそれぞれ独立して、水素原子、１個〜８個の炭素原子を含むアルキル基、または６個〜９個の炭素原子を含むアリール基から選択され、Ｘはそれぞれ、Ｚ−Ｒ4基であるか、または独立して、クロロ、メトキシ、イソプロポキシ、ならびに式（Ｉ）または（ＩＩＩ）へのシロキサン前駆体由来のＳｉＨとのヒドロキシブチルビニルエーテル、ビニルシクロヘキシルエポキシド、およびアリルグリシジルエーテル由来のアルケニル基のヒドロシリル化により誘導される基（ここで、Ｒ4は、−Ｒ2ＳｉＯ（Ｒ2ＳｉＯ）dＳｉＲ2−Ｚ−Ｇ、−Ｒ2ＳｉＯＳｉＲ3、−Ｒ2ＳｉＯＳｉＲ2−Ｙ、−ＲＳｉ（ＯＳｉＲ3）2（ここで、ｄは、１〜５０の整数であり、Ｚ、ＧおよびＲは上述の通りである）から選択される、請求項１〜３のいずれか一項に記載のオルガノハイドロジェンシリコン化合物。
【請求項５】
Ｒ基はそれぞれ独立して、水素、メチル、α−メチルスチリル、３，３，３−トリフルオロプロピルおよびノナフルオロブチルエチルから選択される、請求項１〜４のいずれか一項に記載のオルガノハイドロジェンシリコン化合物。
【請求項６】
Ｒはメチルであり、ｄは平均８である、請求項１〜５のいずれか一項に記載のオルガノハイドロジェンシリコン化合物。
【請求項７】
前記化合物は、下記構造：
【化３】
2005523980.tif 000003
【化４】
2005523980.tif 000004
【化５】
2005523980.tif 000005
【化６】
2005523980.tif 000006
（式中、Ｍｅはメチルであり、ｄ1＋ｄ2＝ｄであり、ｘは、１〜１００の範囲であり得る）
で表される、請求項１〜３のいずれか一項に記載のオルガノハイドロジェンシリコン化合物。
【請求項８】
前記化合物は、下記構造：
【化７】
2005523980.tif 000007
（式中、Ｍｅはメチルであり、ｄは平均８であり、ｘは１〜１５の整数であり得る）
で表される、請求項１または７に記載のオルガノハイドロジェンシリコン化合物。
【請求項９】
ＳｉＨ結合の５〜７０％が、炭化水素、オキシ炭化水素または官能基で置換される、請求項７または８に記載のオルガノハイドロジェンシロキサン化合物。
【請求項１０】
ＳｉＨ結合の５〜５０％が、アリルグリシジルエーテル（プロピルグリシジルエーテル基）またはビニルシクロヘキシルエポキシドのヒドロシリル化により誘導される官能基、アルキル基またはアルケニル基で置換される、請求項７または８に記載のオルガノハイドロジェンシロキサン化合物。
【請求項１１】
ＳｉＨ結合の１０〜３０％が、アリルグリシジルエーテル（プロピルグリシジルエーテル基）のヒドロシリル化により誘導される官能基で置換される、請求項７または８に記載のオルガノハイドロジェンシロキサン化合物。
【請求項１２】
前記オルガノハイドロジェンシリコン化合物は、１分子当たり少なくとも２個のケイ素結合水素原子を含有する、請求項１〜１１のいずれか一項に記載のオルガノハイドロジェンシリコン化合物。
【請求項１３】
前記オルガノハイドロジェンシリコン化合物は、１分子当たり少なくとも３個のケイ素結合水素原子を含有する、請求項１〜１１のいずれか一項に記載のオルガノハイドロジェンシリコン化合物。
【請求項１４】
前記化合物は、５〜５０，０００ｍＰａ・ｓの粘度を有する、請求項１〜１３のいずれか一項に記載のオルガノハイドロジェンシリコン化合物。
【請求項１５】
少なくとも１個のケイ素結合水素を有するオルガノハイドロジェンシリコン化合物を調製する方法であって、（１）（Ａ）１分子当たり少なくとも２個のＳｉＨ結合を含み、かつ下記式：
【化８】
2005523980.tif 000008
を有する少なくとも１個のオルガノハイドロジェンシクロシロキサンを、成分（Ａ）中のＳｉＨ結合対成分（Ｂ）の脂肪族不飽和またはヒドロキシ基の比が少なくとも２．５：１であるように、（Ｂ）ＢＲuＡ3-uで表される１分子当たり少なくとも１個の脂肪族不飽和もしくは少なくとも１個のヒドロキシ基、または（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物と混合すること、（２）（Ｃ）触媒存在下で成分（Ａ）と成分（Ｂ）との間の反応を達成することであって、それにより下記式（Ｉ）：
【化９】
2005523980.tif 000009
で表される、１分子当たり少なくとも１個のＳｉＨ結合を有するオルガノハイドロジェンシリコンを含む反応混合物を形成する、反応を達成すること、（３）任意に、前記反応混合物に阻害剤を添加すること、および（４）任意に、オルガノハイドロジェンシリコンを単離すること（Ｒはそれぞれ独立して、水素原子、および脂肪族不飽和を含まない１個〜２０個の炭素原子を含む一価炭化水素基から選択され、ａは、１〜１８の整数であり、ｂは、１〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-ｔ）j
（式中、Ｂはホウ素を指し、Ｒはそれぞれ独立して、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ａはそれぞれ独立して、ヒドロキシ基、少なくとも１個の脂肪族不飽和を有する２個〜約２０個の炭素原子を含む一価の炭化水素基、少なくとも１個の脂肪族不飽和を有する２個〜約２０個の炭素原子を含む一価のオキシ炭化水素基、またはハロゲン原子、エーテル基、アルコキシ基、アルコキシエーテル基、アシル基、エポキシ基、アミノ基もしくはシリル基から選択される官能基から選択されるが、但し、少なくとも１個のＡ基は、脂肪族不飽和またはヒドロキシ基を有し、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇは、下記式（ＩＩＩ）：
【化１０】
2005523980.tif 000010
（式中、ＲおよびＸは上述の通りであり、ｋは、０〜１８の整数であり、ｍは、０〜１８の整数であり、ｋ＋ｍは、２〜２０の整数である）
で表されるシクロシロキサンである）から選択される）で表される基から選択され、但し、式（ＩＩ）において前記Ｙ基の１つは、式（Ｉ）のシクロシロキサンへＲ4基を結合させるＺ基で置換され、さらに（ａ）式（Ｉ）の少なくとも１つのＸ基は、−Ｚ−Ｒ4基であり、（ｂ）Ｚが二価の炭化水素基であり、ａ＝１、ｃ＝２、ｅ＋ｆ＋ｇ＋ｈ＋ｉ＋ｊ＝０、かつｄ＞０である場合、少なくとも１つのｄ単位（すなわち、Ｙ2-oＲoＳｉＯ2/2）は−Ｚ−Ｇ基を含有するか、またはｃ単位（すなわち、Ｙ3-nＲnＳｉＯ1/2）は−Ｚ−Ｇ基を有さないか、もしくは少なくとも２つの−Ｚ−Ｇ基を有し、（ｃ）Ｚが二価の炭化水素基であり、ａ＝１、ｃ＝２、かつｄ＋ｅ＋ｆ＋ｇ＋ｈ＋ｉ＋ｊ＝０である場合、ｃ単位（すなわち、Ｙ3-nＲnＳｉＯ1/2）は−Ｚ−Ｇ基を有さないか、または少なくとも２つの−Ｚ−Ｇ基を有し、（ｄ）ｇ＋ｈ＋ｉ＋ｊ＞０である場合、ｃ＋ｄ＋ｅ＋ｆ＞０である）から選択される官能基である）を含む方法。
【請求項１６】
工程（２ａ）少なくとも１個の脂肪族不飽和もしくはヒドロキシ基を有する少なくとも１つの炭化水素、オキシ炭化水素または官能化合物を、工程２で形成される１分子当たり少なくとも１個のＳｉＨ結合を有するオルガノハイドロジェンシリコン化合物を含む前記反応混合物に添加することであって、それにより１分子当たり少なくとも１個のＳｉＨ結合を有するオルガノハイドロジェンシリコン化合物を含む第２の反応混合物を形成する、添加すること（ここで、ＳｉＨ結合の５〜７０％が、炭化水素、オキシ炭化水素または官能基に変換された）をさらに含む、請求項１５に記載の方法。
【請求項１７】
少なくとも１個のケイ素結合水素を有するオルガノハイドロジェンシリコン化合物を調製する方法であって、（１’）（Ａ）１分子当たり少なくとも２個のＳｉＨ結合を含み、かつ下記式：
【化１１】
2005523980.tif 000011
を有する少なくとも１個のオルガノハイドロジェンシクロシロキサンを、（Ｃ）触媒と混合することであって、それによりＳｉＨプレミックスを形成する、混合すること、（２’）成分（Ａ）中のＳｉＨ結合対成分（Ｂ）の脂肪族不飽和またはヒドロキシ基の比が少なくとも２．５であるように、前記ＳｉＨプレミックスに（Ｂ）ＢＲuＡ3-uで表される１分子当たり少なくとも１個の脂肪族不飽和もしくは少なくとも１個のヒドロキシ基、または（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物を添加することにより反応を達成することであって、それにより下記式（Ｉ）：
【化１２】
2005523980.tif 000012
で表される、１分子当たり少なくとも１個のＳｉＨ結合を有するオルガノハイドロジェンシリコンを含む反応混合物を形成する、反応を達成すること、（３’）任意に、前記反応混合物に阻害剤を添加すること、および（４’）任意に、オルガノハイドロジェンシリコンを単離すること（Ｂはホウ素を指し、Ｒはそれぞれ独立して、水素原子、および脂肪族不飽和を含まない１個〜２０個の炭素原子を含む一価炭化水素基から選択され、ａは、１〜１８の整数であり、ｂは、１〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）j
（式中、Ｂはホウ素を指し、Ｒはそれぞれ独立して、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ａはそれぞれ独立して、ヒドロキシ基、少なくとも１個の脂肪族不飽和を有する２個〜約２０個の炭素原子を含む一価の炭化水素基、少なくとも１個の脂肪族不飽和を有する２個〜約２０個の炭素原子を含む一価のオキシ炭化水素基、またはハロゲン原子、エーテル基、アルコキシ基、アルコキシエーテル基、アシル基、エポキシ基、アミノ基もしくはシリル基から選択される官能基から選択されるが、但し、少なくとも１個のＡ基は、脂肪族不飽和またはヒドロキシ基を有し、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇは、下記式（ＩＩＩ）：
【化１３】
2005523980.tif 000013
（式中、ＲおよびＸは上述の通りであり、ｋは、０〜１８の整数であり、ｍは、０〜１８の整数であり、ｋ＋ｍは、２〜２０の整数である）
で表されるシクロシロキサンである）から選択される）で表される基から選択され、但し、式（ＩＩ）において前記Ｙ基の１つは、式（Ｉ）のシクロシロキサンへＲ4基を結合させるＺ基で置換され、さらに（ａ）式（Ｉ）の少なくとも１つのＸ基は、−Ｚ−Ｒ4基であり、（ｂ）Ｚが二価の炭化水素基であり、ａ＝１、ｃ＝２、ｅ＋ｆ＋ｇ＋ｈ＋ｉ＋ｊ＝０、かつｄ＞０である場合、少なくとも１つのｄ単位（すなわち、Ｙ2-oＲoＳｉＯ2/2）は−Ｚ−Ｇ基を含有するか、またはｃ単位（すなわち、Ｙ3-nＲnＳｉＯ1/2）は−Ｚ−Ｇ基を有さないか、もしくは少なくとも２つの−Ｚ−Ｇ基を有し、（ｃ）Ｚが二価の炭化水素基であり、ａ＝１、ｃ＝２、かつｄ＋ｅ＋ｆ＋ｇ＋ｈ＋ｉ＋ｊ＝０である場合、ｃ単位（すなわち、Ｙ3-nＲnＳｉＯ1/2）は−Ｚ−Ｇ基を有さないか、または少なくとも２つの−Ｚ−Ｇ基を有し、（ｄ）ｇ＋ｈ＋ｉ＋ｊ＞０である場合、ｃ＋ｄ＋ｅ＋ｆ＞０である）から選択される官能基である）を含む方法。
【請求項１８】
工程（２’ａ）少なくとも１個の脂肪族不飽和もしくはヒドロキシ基を有する少なくとも１つの炭化水素、オキシ炭化水素または官能化合物を、工程２’で形成される１分子当たり少なくとも１個のＳｉＨ結合を有するオルガノハイドロジェンシリコン化合物を含む前記反応混合物に添加することであって、それにより１分子当たり少なくとも１個のＳｉＨ結合を有するオルガノハイドロジェンシリコン化合物を含む第２の反応混合物を形成する、添加すること（ここで、ＳｉＨ結合の５〜７０％が、炭化水素、オキシ炭化水素または官能基に変換された）をさらに含む、請求項１７に記載の方法。
【請求項１９】
少なくとも１個のケイ素結合水素を有するオルガノハイドロジェンシリコン化合物を調製する方法であって、（１’’）（Ｂ）ＢＲuＡ3-uで表される１分子当たり少なくとも１個の脂肪族不飽和もしくは少なくとも１個のヒドロキシ基、または（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物を、（Ｃ）触媒と混合することであって、それによりそれぞれ脂肪族不飽和プレミックスまたはヒドロキシプレミックスを形成する、混合すること、（２’’）成分（Ａ）中のＳｉＨ結合対成分（Ｂ）の脂肪族不飽和またはヒドロキシ基の比が少なくとも２．５であるように、脂肪族不飽和プレミックスまたはヒドロキシプレミックスに、（Ａ）１分子当たり少なくとも２個のＳｉＨ結合を含み、かつ下記式：
【化１４】
2005523980.tif 000014
を有する少なくとも１個のオルガノハイドロジェンシクロシロキサンを添加することによって反応を達成することであって、それにより下記式（Ｉ）：
【化１５】
2005523980.tif 000015
で表される、１分子当たり少なくとも１個のＳｉＨ結合を有するオルガノハイドロジェンシリコンを含む反応混合物を形成する、反応を達成すること、（３’’）任意に、前記反応混合物に阻害剤を添加すること、および（４’’）任意に、オルガノハイドロジェンシリコンを単離すること（Ｂはホウ素を指し、Ｒはそれぞれ独立して、水素原子、および脂肪族不飽和を含まない１個〜２０個の炭素原子を含む一価炭化水素基から選択され、ａは、１〜１８の整数であり、ｂは、１〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）ｊ
（式中、Ｂはホウ素を指し、Ｒはそれぞれ独立して、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ａはそれぞれ独立して、ヒドロキシ基、少なくとも１個の脂肪族不飽和を有する２個〜約２０個の炭素原子を含む一価の炭化水素基、少なくとも１個の脂肪族不飽和を有する２個〜約２０個の炭素原子を含む一価のオキシ炭化水素基、またはハロゲン原子、エーテル基、アルコキシ基、アルコキシエーテル基、アシル基、エポキシ基、アミノ基もしくはシリル基から選択される官能基から選択されるが、但し、少なくとも１個のＡ基は、脂肪族不飽和またはヒドロキシ基を有し、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇは、下記式（ＩＩＩ）：
【化１６】
2005523980.tif 000016
（式中、ＲおよびＸは上述の通りであり、ｋは、０〜１８の整数であり、ｍは、０〜１８の整数であり、ｋ＋ｍは、２〜２０の整数である）
で表されるシクロシロキサンである）から選択される）で表される基から選択され、但し、式（ＩＩ）において前記Ｙ基の１つは、式（Ｉ）のシクロシロキサンへＲ4基を結合させるＺ基で置換され、さらに（ａ）式（Ｉ）の少なくとも１つのＸ基は、−Ｚ−Ｒ4基であり、（ｂ）Ｚが二価の炭化水素基であり、ａ＝１、ｃ＝２、ｅ＋ｆ＋ｇ＋ｈ＋ｉ＋ｊ＝０、かつｄ＞０である場合、少なくとも１つのｄ単位（すなわち、Ｙ2-oＲoＳｉＯ2/2）は−Ｚ−Ｇ基を含有するか、またはｃ単位（すなわち、Ｙ3-nＲnＳｉＯ1/2）は−Ｚ−Ｇ基を有さないか、もしくは少なくとも２つの−Ｚ−Ｇ基を有し、（ｃ）Ｚが二価の炭化水素基であり、ａ＝１、ｃ＝２、かつｄ＋ｅ＋ｆ＋ｇ＋ｈ＋ｉ＋ｊ＝０である場合、ｃ単位（すなわち、Ｙ3-nＲnＳｉＯ1/2）は−Ｚ−Ｇ基を有さないか、または少なくとも２つの−Ｚ−Ｇ基を有し、（ｄ）ｇ＋ｈ＋ｉ＋ｊ＞０である場合、ｃ＋ｄ＋ｅ＋ｆ＞０である）から選択される官能基である）を含む方法。
【請求項２０】
工程（２’’ａ）少なくとも１個の脂肪族不飽和もしくはヒドロキシ基を有する少なくとも１つの炭化水素、オキシ炭化水素または官能化合物を、工程２’’で形成される１分子当たり少なくとも１個のＳｉＨ結合を有するオルガノハイドロジェンシリコン化合物を含む前記反応混合物に添加することであって、それにより１分子当たり少なくとも１個のＳｉＨ結合を有するオルガノハイドロジェンシリコン化合物を含む第２の反応混合物を形成する、添加すること（ここで、ＳｉＨ結合の５〜７０％が、炭化水素、オキシ炭化水素または官能基に変換された）をさらに含む、請求項１９に記載の方法。
【請求項２１】
少なくとも１個の脂肪族不飽和もしくはヒドロキシ基を有する前記炭化水素、オキシ炭化水素または官能基は、アリルグリシジルエーテルである、請求項１６、１８および２０のいずれか一項に記載の方法。
【請求項２２】
下付きｂは、２〜１９である、請求項１２〜２１のいずれか一項に記載の方法。
【誤訳訂正２】
【訂正対象書類名】明細書
【訂正対象項目名】０００９
【訂正方法】変更
【訂正の内容】
【０００９】
（式中、Ｒはそれぞれ独立して、水素原子、および脂肪族不飽和を含まない１個〜２０個の炭素原子を含む一価炭化水素基から選択され、ａは、１〜１８の整数であり、ｂは、１〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）ｊ
（式中、Ｂはホウ素を指し、Ｒはそれぞれ独立して、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇはそれぞれ、下記式（ＩＩＩ）：
【誤訳訂正３】
【訂正対象書類名】明細書
【訂正対象項目名】００１４
【訂正方法】変更
【訂正の内容】
【００１４】
（Ｒはそれぞれ独立して、水素原子、および脂肪族不飽和を含まない１個〜２０個の炭素原子を含む一価炭化水素基から選択され、ａは、１〜１８の整数であり、ｂは、２〜１９の整数であり、ａ＋ｂは、３〜２０の整数であり、Ｘはそれぞれ独立して、ハロゲン原子、エーテル基、アルコキシ基、アルコキシエーテル基、アシル基、エポキシ基、アミノ基もしくはシリル基から選択される官能基、または−Ｚ−Ｒ4基（ここで、Ｚはそれぞれ独立して、酸素原子、および２個〜２０個の炭素原子を含む二価の炭化水素基から選択され、Ｒ4基はそれぞれ独立して、−ＢＲuＹ2-uまたは下記式（ＩＩ）：
（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）j
（式中、Ｂはホウ素を指し、Ｒはそれぞれ独立して、上述の通りであり、ｃ＋ｄ＋ｅ＋ｆ＋ｇ＋ｈ＋ｉ＋ｊの合計は少なくとも２であり、ｎは、０〜３の整数であり、ｏは、０〜２の整数であり、ｐは、０〜１の整数であり、ｑは、０〜１の整数であり、ｒは、０〜２の整数であり、ｓは、０〜２の整数であり、ｔは、０〜３の整数であり、ｕは、０〜２の整数であり、Ｙはそれぞれ独立して、ハロゲン原子、エーテル基、アルコキシ基、アルコキシエーテル基、アシル基、エポキシ基、アミノ基もしくはシリル基から選択される官能基、またはＺ−Ｇ基（ここで、Ｚは上述の通りであり、Ｇは、下記式（ＩＩＩ）：
【誤訳訂正４】
【訂正対象書類名】明細書
【訂正対象項目名】００２４
【訂正方法】変更
【訂正の内容】
【００２４】
Ｒ4基はそれぞれ、−ＢＲuＹ2-uまたは下記式（ＩＩ）（Ｙ3-nＲnＳｉＯ1/2）c（Ｙ2-oＲoＳｉＯ2/2）d（Ｙ1-pＲpＳｉＯ3/2）e（ＳｉＯ4/2）f（ＣＲqＹ1-q）g（ＣＲrＹ2-r）h（Ｏ（ＣＲsＹ2-s））i（ＣＲtＹ3-t）j（式中、Ｒ、Ｙ、ｃ、ｄ、ｅ、ｆ、ｇ、ｈ、ｉ、ｊ、ｎ、ｏ、ｐ、ｑ、ｒ、ｓ、ｔ、ｕは上述の通りであるが、但し、式（ＩＩ）において、Ｙ基の１つは、Ｒ4基を式（Ｉ）のシクロシロキサンへ結合させるＺ基で置換される）で表される基から選択される。
【誤訳訂正５】
【訂正対象書類名】明細書
【訂正対象項目名】００２８
【訂正方法】変更
【訂正の内容】
【００２８】
式（ＩＩ）で表される基のほかに、Ｒ4基はそれぞれ独立して、−ＢＲuＹ2-u（式中、Ｂはホウ素を指し、ｕは、０〜２、好ましくは１〜２の整数である）から選択される。これらのＲ4基の例は、例えば、トリビニルボランのようなボランから誘導される。
【誤訳訂正６】
【訂正対象書類名】明細書
【訂正対象項目名】００５６
【訂正方法】変更
【訂正の内容】
【００５６】
を有する少なくとも１個のオルガノハイドロジェンシクロシロキサンを、成分（Ａ）中のＳｉＨ結合対成分（Ｂ）の脂肪族不飽和またはヒドロキシ基の比が少なくとも２．５：１となるように、（Ｂ）ＢＲuＡ3-uで表される１分子当たり少なくとも１個の脂肪族不飽和もしくは少なくとも１個のヒドロキシ基、または式（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物を混合すること、（２）（Ｃ）触媒の存在下で成分（Ａ）と成分（Ｂ）との間の反応を達成することであって、それにより上記式（Ｉ）で表される１分子当たり少なくとも１個のＳｉＨ結合を有するオルガノハイドロジェンシリコン化合物を含む反応混合物を形成する、反応を達成すること、（３）任意に、上記反応混合物に阻害剤を添加すること、および（４）任意に、オルガノハイドロジェンシリコンを単離すること（式中、Ｂはホウ素であり、Ｘ、Ｒ、ａ、ｂ、ｃ、ｄ、ｅ、ｆ、ｇ、ｈ、ｉ、ｊ、ｎ、ｏ、ｐ、ｑ、ｒ、ｓ、ｔおよびｕは上述の通りであり、Ａはそれぞれ独立して、ヒドロキシ基、少なくとも１個の脂肪族不飽和を有する２個〜約２０個の炭素原子を含む一価の炭化水素基、少なくとも１個の脂肪族不飽和を有する２個〜約２０個の炭素原子を含む一価のオキシ炭化水素基、またはハロゲン原子、エーテル基、アルコキシ基、アルコキシエーテル基、アシル基、エポキシ基、アミノ基もしくはシリル基から選択される官能基から選択され、但し、少なくとも１個のＡ基は、脂肪族不飽和またはヒドロキシ基を有する）により調製される。
【誤訳訂正７】
【訂正対象書類名】明細書
【訂正対象項目名】００５９
【訂正方法】変更
【訂正の内容】
【００５９】
を有する少なくとも１個のオルガノハイドロジェンシクロシロキサンを、（Ｃ）触媒と混合することであって、それによりＳｉＨプレミックスを形成する、混合すること、（２’）成分（Ａ）中のＳｉＨ結合対成分（Ｂ）の脂肪族不飽和またはヒドロキシ基の比が少なくとも２．５であるように、上記ＳｉＨプレミックスに（Ｂ）ＢＲuＡ3-uで表される１分子当たり少なくとも１個の脂肪族不飽和もしくは少なくとも１個のヒドロキシ基、または（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物を添加することにより反応を達成することであって、それにより上記式（Ｉ）で表される、１分子当たり少なくとも１個のＳｉＨ結合を有するオルガノハイドロジェンシリコンを含む反応混合物を形成する、反応を達成すること、（３’）任意に、上記反応混合物に阻害剤を添加すること、および（４’）任意に、オルガノハイドロジェンシリコンを単離すること（式中、Ｂはホウ素であり、Ａ、Ｘ、Ｒ、ａ、ｂ、ｃ、ｄ、ｅ、ｆ、ｇ、ｈ、ｉ、ｊ、ｎ、ｏ、ｐ、ｑ、ｒ、ｓ、ｔおよびｕは、上述の通りである）により調製される。
【誤訳訂正８】
【訂正対象書類名】明細書
【訂正対象項目名】００６０
【訂正方法】変更
【訂正の内容】
【００６０】
別の好ましい実施形態では、少なくとも１個のケイ素結合水素を有するオルガノハイドロジェンシリコン化合物は、（１’’）（Ｂ）ＢＲuＡ3-uで表される１分子当たり少なくとも１個の脂肪族不飽和もしくは少なくとも１個のヒドロキシ基、または（Ａ3-nＲnＳｉＯ1/2）c（Ａ2-oＲoＳｉＯ2/2）d（Ａ1-pＲpＳｉＯ3/2）e（ＳｉＯ4/2）f（ＣＲqＡ1-q）g（ＣＲrＡ2-r）h（Ｏ（ＣＲsＡ2-s））i（ＣＲtＡ3-t）jで表される基を含む少なくとも１個の化合物を、（Ｃ）触媒と混合することであって、それによりそれぞれ脂肪族不飽和プレミックスまたはヒドロキシプレミックスを形成する、混合すること、（２’’）成分（Ａ）中のＳｉＨ結合対成分（Ｂ）の脂肪族不飽和またはヒドロキシ基の比が少なくとも２．５であるように、上記脂肪族不飽和プレミックスまたはヒドロキシプレミックスに、（Ａ）１分子当たり少なくとも２個のＳｉＨ結合を含み、かつ下記式：
【誤訳訂正９】
【訂正対象書類名】明細書
【訂正対象項目名】００６２
【訂正方法】変更
【訂正の内容】
【００６２】
を有する少なくとも１個のオルガノハイドロジェンシクロシロキサンを添加することにより反応を達成することであって、それにより上記式（Ｉ）で表される、１分子当たり少なくとも１個のＳｉＨ結合を有するオルガノハイドロジェンシリコンを含む反応混合物を形成する、反応を達成すること、（３’’）任意に、上記反応混合物に阻害剤を添加すること、および（４’’）任意に、オルガノハイドロジェンシリコンを単離すること（式中、Ｂはホウ素であり、Ａ、Ｘ、Ｒ、ａ、ｂ、ｃ、ｄ、ｅ、ｆ、ｇ、ｈ、ｉ、ｊ、ｎ、ｏ、ｐ、ｑ、ｒ、ｓ、ｔおよびｕは、上述の通りである）により調製される。
【誤訳訂正１０】
【訂正対象書類名】明細書
【訂正対象項目名】０１０４
【訂正方法】変更
【訂正の内容】
【０１０４】
（実施例９）
反応容器に、約４．４の平均Ｄｐを有するポリ（メチルハイドロジェン）環状シロキサン（ＭｅＨ環状物質）２３８．２ｇ（ＳｉＨ４．０モル）、および末端ブロックかつビニルペンダントポリジメチルシロキサンコポリマー１７５．０ｇ（ビニル０．０８ｍｏｌ）を添加して、ＳｉＨ／ＳｉＶｉ比５０：１を付与した。ポリマーを十分混合し、ビニルシロキサンで希釈した白金（Ｐｔ）触媒を添加して、Ｐｔ含有量約１２ｐｐｍを付与した。発熱反応により小〜中程度の温度上昇をもたらした。試料を数時間冷却させた後、マレイン酸ビス（２−メトキシ−１−メチルエチル）（０．３９ｇ、１重量％）を添加して、さらなる活性からＰｔを安定化させた。得られたポリマーはロータリーエバポレータで１ｍｍＨｇおよび摂氏５０℃にて抜き取りして、未反応のＭｅＨ環状物質を除去した。単離生成物は、粘度２９５ｍＰａ・ｓ、滴定により決定される場合のＳｉＨレベル０．１５重量％（ＨとしてＳｉＨ）、ならびにポリジメチルシロキサン（ＰＤＭＳ）標準物質に対してＧＰＣで測定される場合の分子量Ｍｎ＝６８７２およびＭｗ＝２１９６０を有していた。生成物の29Ｓｉおよび13ＣＮＭＲ分析により、ビニル官能基はすべて消費されて、シルエチレン架橋をもたらし、開環は起こらず、得られた公称Ｍｎ分子構造は以下に記載するメチルハイドロジェン環状シロキサンキャップされたペンダントかつ末端ブロックされたＰＤＭＳシロキサンポリマー（式中、Ｍｅはメチルであり、ｄ1は約９７であり、ｄ2は約１．３である）と一致することが示された。この構造のオリゴマーは、末端キャップされたアームまたはペンダントアームから成長することができる。
【誤訳訂正１１】
【訂正対象書類名】明細書
【訂正対象項目名】０１０６
【訂正方法】変更
【訂正の内容】
【０１０６】
（実施例１０）
反応容器に、約４．４の平均Ｄｐを有するポリ（メチルハイドロジェン）環状シロキサン（ＭｅＨ環状物質）２３６．１ｇ（ＳｉＨ３．９モル）、および末端ブロックかつヘキセニルペンダントポリジメチルシロキサンコポリマー１７５．０ｇ（ビニル０．０７６ｍｏｌ）を添加して、ＳｉＨ／ＳｉＶｉ比５２：１を付与した。ポリマーを十分混合し、ビニルシロキサンで希釈した白金（Ｐｔ）触媒を添加して、Ｐｔ含有量約１２ｐｐｍを付与した。発熱反応により小〜中程度の温度上昇をもたらした。試料を数時間冷却させた後、マレイン酸ビス（２−メトキシ−１−メチルエチル）（０．３９ｇ、１重量％）を添加して、さらなる活性からＰｔを安定化させた。得られたポリマーはロータリーエバポレータで１ｍｍＨｇおよび摂氏５０℃にて抜き取りして、任意の未反応のポリ（メチルハイドロジェン）環状シロキサンを除去した。単離生成物は、粘度２８４ｍＰａ・ｓ、滴定により決定される場合のＳｉＨレベル０．１７重量％（ＨとしてＳｉＨ）、ならびにポリジメチルシロキサン（ＰＤＭＳ）標準物質に対してＧＰＣで測定される場合の分子量Ｍｎ＝４２８２およびＭｗ＝１７２９０を有していた。生成物の29Ｓｉおよび13ＣＮＭＲ分析により、ビニル官能基はすべて消費されて、シルエチレン架橋をもたらし、開環は起こらず、得られた公称Ｍｎ分子構造は以下に記載するメチルハイドロジェン環状シロキサンキャップされた末端ブロックされたかつペンダントシロキサンポリマー（式中、Ｍｅはメチルであり、ｄ1は約９７であり、ｄ2は約１．３である）と一致することが示された。
【誤訳訂正１２】
【訂正対象書類名】明細書
【訂正対象項目名】０１０８
【訂正方法】変更
【訂正の内容】
【０１０８】
（実施例１１）
反応容器に、約４．４の平均Ｄｐを有するポリ（メチルハイドロジェン）環状シロキサン（ＭｅＨ環状物質）２８９．７ｇ（ＳｉＨ４．８モル）、およびトリメチルシロキシ末端ブロック、ビニルペンダントポリジメチルシロキサンコポリマー１７５．０ｇ（ビニル０．０８６ｍｏｌ）を添加して、ＳｉＨ／ＳｉＶｉ比５４：１を付与した。ポリマーを十分混合し、ビニルシロキサンで希釈した白金（Ｐｔ）触媒を添加して、Ｐｔ含有量約１２ｐｐｍを付与した。発熱反応により小〜中程度の温度上昇をもたらした。試料を数時間冷却させた後、マレイン酸ビス（２−メトキシ−１−メチルエチル）（０．４０ｇ、１重量％）を添加して、さらなる活性からＰｔを安定化させた。得られたポリマーはロータリーエバポレータで１ｍｍＨｇおよび摂氏５０℃にて抜き取りして、任意の未反応のポリ（メチルハイドロジェン）環状物質を除去した。単離生成物は、粘度１０２０ｍＰａ・ｓ、滴定により決定される場合のＳｉＨレベル０．１９重量％（ＨとしてＳｉＨ）、ならびにポリジメチルシロキサン（ＰＤＭＳ）標準物質に対してＧＰＣで測定される場合の分子量Ｍｎ＝８９０２およびＭｗ＝６０３７０を有していた。生成物の29Ｓｉおよび13ＣＮＭＲ分析により、ビニル官能基はすべて消費されて、シルエチレン架橋をもたらし、開環は起こらず、得られた公称Ｍｎ分子構造は以下に記載するメチルハイドロジェン環状シロキサンキャップされたビニルペンダントシロキサンポリマー（式中、Ｍｅはメチルであり、ｄ1は約１５７であり、ｄ2は約６である）と一致することが示された。
【誤訳訂正１３】
【訂正対象書類名】明細書
【訂正対象項目名】０１１０
【訂正方法】変更
【訂正の内容】
【０１１０】
（実施例１２）
反応容器に、約４．４の平均Ｄｐを有するポリ（メチルハイドロジェン）環状シロキサン（ＭｅＨ環状物質）２３３．９ｇ（ＳｉＨ３．９モル）、およびトリメチルシロキシ末端ブロック、ヘキセニルペンダントポリジメチルシロキサンコポリマー１７５．０ｇ（ビニル０．０７６ｍｏｌ）を添加して、ＳｉＨ／ＳｉＶｉ比５１：１を付与した。ポリマーを十分混合し、ビニルシロキサンで希釈した白金（Ｐｔ）触媒を添加して、Ｐｔ含有量約１２ｐｐｍを付与した。発熱反応により小〜中程度の温度上昇をもたらした。試料を数時間冷却させた後、マレイン酸ビス（２−メトキシ−１−メチルエチル）（０．３９ｇ、１重量％）を添加して、さらなる活性からＰｔを安定化させた。得られたポリマーはロータリーエバポレータで１ｍｍＨｇおよび摂氏５０℃にて抜き取りして、任意の未反応のポリ（メチルハイドロジェン）環状物質を除去した。単離生成物は、粘度５８５ｍＰａ・ｓ、滴定により決定される場合のＳｉＨレベル０．１５重量％（ＨとしてＳｉＨ）、ならびにポリジメチルシロキサン（ＰＤＭＳ）標準物質に対してＧＰＣで測定される場合の分子量Ｍｎ＝７９３０およびＭｗ＝５０１００を有していた。生成物の29Ｓｉおよび13ＣＮＭＲ分析により、ビニル官能基はすべて消費されて、シルエチレン架橋をもたらし、開環は起こらず、得られた公称Ｍｎ分子構造は以下に記載するメチルハイドロジェン環状シロキサンキャップされたペンダントシロキサンポリマー（式中、Ｍｅはメチルであり、ｄ1は約１４３であり、ｄ2は約５である）と一致することが示された。
【誤訳訂正１４】
【訂正対象書類名】明細書
【訂正対象項目名】０１１２
【訂正方法】変更
【訂正の内容】
【０１１２】
（実施例１３）
反応容器に、約４．４の平均Ｄｐを有するポリ（メチルハイドロジェン）環状シロキサン（ＭｅＨ環状物質）６５４．０ｇ（ＳｉＨ６．９モル）、およびヘキセニルで末端ブロックされたポリジメチルシロキサンポリマー１１０．０ｇ（ビニル０．２５ｍｏｌ）を添加して、ＳｉＨ／ＳｉＶｉ比４４：１を付与した。ポリマーを十分混合し、ビニルシロキサンで希釈した白金（Ｐｔ）触媒を添加して、Ｐｔ含有量約１２ｐｐｍを付与した。発熱反応により小〜中程度の温度上昇をもたらした。試料を数時間冷却させた後、マレイン酸ビス（２−メトキシ−１−メチルエチル）（０．３９ｇ、１重量％）を添加して、さらなる活性からＰｔを安定化させた。得られたポリマーはロータリーエバポレータで１ｍｍＨｇおよび摂氏５０℃にて抜き取りして、任意の未反応のポリ（メチルハイドロジェン）環状シロキサンを除去した。単離生成物は、粘度２９ｍＰａ・ｓ、滴定により決定される場合のＳｉＨレベル０．５０重量％（ＨとしてＳｉＨ）、ならびにポリジメチルシロキサン（ＰＤＭＳ）標準物質に対してＧＰＣで測定される場合の分子量Ｍｎ＝１６４８およびＭｗ＝１６０６０を有していた。生成物の29Ｓｉおよび13ＣＮＭＲ分析により、ビニル官能基はすべて消費されて、シルエチレン架橋をもたらし、開環は起こらず、得られた分子構造は以下に記載するメチルハイドロジェン環状シロキサンキャップされた線状シロキサンポリマー（式中、Ｍｅはメチルであり、ｘは、Ｍｗに関して８であり、Ｍｎに関して０であり、ｄは平均約１０である）と一致することが示された。